(57)【要約】【課題】防除氷効果が高く、特にエロージョンによっても塗膜が剥離されることのない、塗膜硬度１Ｈ以上の混合塗料及びこの製造方法を提供する。【解決手段】紫外線硬化樹脂と低分子量四フッ化エチレン樹脂との混合樹脂と、ハイドロフルオロカーボンを含む有機溶剤とを混合してなり、塗膜硬度１Ｈ以上であることを特徴とする混合塗料。【選択図】なし【特許請求の範囲】
【請求項１】
紫外線硬化樹脂と低分子量四フッ化エチレン樹脂との混合樹脂と、
ハイドロフルオロカーボンを含む有機溶剤とを混合してなり、
塗膜硬度１Ｈ以上であることを特徴とする混合塗料。
【請求項２】
前記紫外線硬化樹脂は、プレポリマー、モノマー、光重合開始剤から構成され、波長領域２００ｎｍから４００ｎｍの紫外線照射によって硬化する樹脂であることを特徴とする請求項１に記載の前記混合塗料。
【請求項３】
前記紫外線硬化樹脂は、塗膜硬度４Ｈ以上であることを特徴とする請求項１又は請求項２に記載の前記混合塗料。
【請求項４】
前記混合樹脂は、前記紫外線硬化樹脂を４０重量％から９９重量％と、前記低分子量四フッ化エチレン樹脂を１重量％から６０重量％とを混合して構成されていることを特徴とする請求項１から請求項３のいずれか一項に記載の前記混合塗料。
【請求項５】
前記ハイドロフルオロカーボンを含む有機溶剤は、前記ハイドロフルオロカーボンを１重量％から８０重量％と、有機溶媒を２０重量％から９９重量％とを混合して構成されていることを特徴とする請求項１から４項のいずれか一項に記載の前記混合塗料。
【請求項６】
前記有機溶媒は、アルコール系有機溶媒、芳香族系有機溶媒、脂肪族系有機溶媒のいずれか１種又は複数とからなる有機溶剤であることを特徴とする請求項５に記載の前記混合塗料。
【請求項７】
前記紫外線硬化樹脂と前記低分子量四フッ化エチレン樹脂との前記混合樹脂に、ハイドロフルオロカーボンを含む有機溶剤を加えて塗膜硬度１Ｈ以上となるように調製することを特徴とする前記混合塗料の製造方法。
【発明の詳細な説明】
【技術分野】
【０００１】
本発明は、混合塗料及びその製造方法に係り、特にエロージョンに対応した防除氷効果のある混合塗料及びその製造方法に関するものである。
【背景技術】
【０００２】
従来の技術において、航空機には、機体への着氷や着氷の成長を防ぐための防除氷装置が設けられており、この防除氷装置には、エンジン抽気又は電気による熱防除氷装置、デアイサブーツによる空気式除氷装置、アルコールによる化学的除氷装置などがある。航空機の防除氷装置の役割は、機体への着氷や着氷の成長を防ぐことによって、着氷による機体のスムーズな空気の流れの妨げや、さらに翼の揚力の減少による空気抵抗の増加によって発生する航行中の機体燃料の無駄な消費を低減させることにある。
【０００３】
しかし、実際は、防除氷装置を備えた航空機であっても、防除氷装置によって完全に着氷を防除することができない部分、即ち、防除氷装置の能力の及ばない部分に着氷がある。非特許文献１に示すように、ＮＡＳＡの研究において、防除氷装置の能力の及ばない部分での着氷は、全抵抗のおよそ３０％の抵抗に関与していると報告がされている。この機体の防除氷装置の能力の及ばない部分で着氷や成長する着氷を防除氷できないことは、防除氷装置の能力の及ばない部分で航行中の抵抗が増大するため無駄な航空機の燃料の消費に繋がるという大きなマイナス要因となる。
【０００４】
これを解決するために、機体の防除氷装置の及ばない部分であるアンテナ、フラップヒンジ、コントロールホーンなどまで、防除氷装置の増設や防除氷装置の高稼働運転などによって防除氷させることが考えられる。しかし、この防除氷装置の能力の及ばない部分にまで防除氷装置による防除氷効果を適用させようとすることは、防除氷装置の増設による機体の重量の増加や防除氷装置の高稼働運転による機体燃料の消費によって、却って有限な機体燃料をより消費することに繋がるため、困難であるのが現状である。
【０００５】
このため、機体の防除氷装置の及ばない部分にも、即ち機体表面全体に対して、防除氷効果の適用が容易で、かつ適用した場合に機体の重量増加が少なく、航行中の燃料をほとんど消費しない、防除氷効果の高い塗料が産業界において渇望され、研究されている。
【０００６】
このような防除氷効果の高い塗料として、例えば、特許文献１に示すように、高撥水効果のあるフッ素樹脂を含む有機溶剤で機体の表面を塗膜することが挙げられている。また、例えば、特許文献２に示すように、高撥水効果のある低分子量四フッ化エチレン樹脂（−Ｃ2Ｆ4−Ｃ2Ｆ4−・・・−Ｃ2Ｆ4−、特公平６−６７８５９号公報の製造方法による分子量５００から１，００００に低分子化させた四フッ化エチレン樹脂、以下ＰＴＦＥとする）とシリコーン樹脂であるポリオルガノシロキサンとを有機溶剤に溶かして混合した塗料を被塗装体の表面に塗膜することが挙げられている。前記ＰＴＦＥとシリコーン樹脂とを混合した塗料を被塗装体に塗膜すると、塗膜表面の表面エネルギーを極めて小さくすることができるので撥水効果、防氷効果に優れ、またシロキサン結合は化学的に安定で架橋密度も高いため、幅広い分野での塗装被塗装体への利用が提案されている。
【特許文献１】特開昭５８−２２１８００号公報
【特許文献２】特開２０００−４４８６３号公報
【非特許文献１】ＮＡＳＡ  ＴＭ８３５６４号
【発明の開示】
【発明が解決しようとする課題】
【０００７】
しかしながら、特許文献１に示すような単にフッ化樹脂を有機溶媒に混合させた塗料を被塗装体の機体の表面に塗膜させても、フッ化樹脂は低分極性であるためにうまく有機溶剤に馴染まないために、被塗装体の表面に均一的に塗膜できないので撥水効果による防除氷効果は得られないとともにエロージョンによって塗膜は剥離されてしまう問題点がある。
【０００８】
また、特許文献２に示すような前記ＰＴＦＥと前記シリコーン樹脂とを混合した塗料を、アルミ製の供試体の模型翼の表面に塗膜させ、乾燥させた後、風速１８ｍ／秒のエロージョンを発生させて着氷試験を行った。この結果、前記ＰＴＦＥと前記シリコーン樹脂とを混合した塗料の塗膜には、撥水効果即ち、防除氷効果は全く認められず、ポリウレタン塗膜と同等の着氷量であった。また、この試験後、前記ＰＴＦＥと前記シリコーン樹脂とを混合した塗料を塗膜した前記アルミ製の供試体の模型翼表面の電子顕微鏡による表面観察を行ったところ、アルミ製の供試体の模型翼の表面から前記ＰＴＦＥと前記シリコーン樹脂とを混合した塗料の塗膜がエロージョンによって剥離されていることがわかった。この前記ＰＴＦＥと前記シリコーン樹脂とを混合した塗料の塗膜が剥離されてしまう原因として、前記ＰＴＦＥを加えることによって、前記ＰＴＦＥと前記シリコーン樹脂とを混合した塗料の塗膜硬度（ＪＩＳ  Ｋ−５４００  ８．４．２による実測による鉛筆硬度）が低下したためと考えられた。従って、前記ＰＴＦＥと前記シリコーン樹脂とを混合した塗料を航空機などに塗膜させる場合においても、航行中に発生するエロージョンによって塗膜は剥離されてしまい、防除氷効果を失ってしまうという問題点がある。
【０００９】
そこで、本発明の課題は、防除氷効果が高く、特にエロージョンによっても塗膜が剥離されることのない、塗膜硬度１Ｈ以上の混合塗料及びこの製造方法を提供することを目的とする。
【課題を解決するための手段】
【００１０】
上述の問題を解決するためには、請求項１に記載の発明においては、前紫外線硬化樹脂と前期ＰＴＦＥとの混合樹脂と、前記ハイドロフルオロカーボンを含む有機溶剤とを混合してなり、塗膜硬度１Ｈ以上であることを特徴とする。
【００１１】
この請求項１によれば、高塗膜硬度の前記紫外線硬化樹脂とを混合して構成されている混合樹脂であることによって、前記ＰＴＦＥによって起こる塗膜硬度の低下を抑えて塗膜硬度を１Ｈ以上とさせることができるとともに、前記ハイドロフルオロカーボンを含む有溶剤を用いて混合させることよって、前記紫外線硬化樹脂と前記ＰＴＦＥとの表面エネルギー差を小さくし、前記紫外線硬化樹脂と前記ＰＴＦＥとの隙間の発生を低減させることができる。
【００１２】
請求項２に記載の発明は、前記紫外線硬化樹脂は、プレポリマー、モノマー、光重合開始剤から構成され、波長領域２００ｎｍから４００ｎｍの紫外線照射によって硬化する樹脂であることを特徴とする。
【００１３】
この請求項２に記載の発明によれば、前記紫外線硬化樹脂は、プレポリマー、モノマー、光重合開始剤から構成され、波長領域２００ｎｍから４００ｎｍの紫外線照射によって硬化する樹脂であることによって、前記ＰＴＦＥによって起こる前記混合塗料の塗膜硬度の低下を抑えてより良好に前記混合塗料の塗膜硬度を１Ｈ以上にさせることができるとともに前記ハイドロフルオロカーボンを含む有機溶剤を用いることによって、前記ＰＴＦＥにより良好になじみやすく、前記紫外線硬化樹脂と前記ＰＴＦＥとの隙間の発生を低減させることができる。
【００１４】
請求項３に記載の発明は、請求項１又は請求項２に記載の前記混合塗料において、前記紫外線硬化樹脂は、塗膜硬度４Ｈ以上であることを特徴とする。
【００１５】
この請求項３に記載の発明によれば、前記紫外線硬化樹脂が塗膜硬度４Ｈ以上であることによって、特に前記ＰＴＦＥを混合させることによって起こる前記混合塗料の塗膜硬度の低下を抑えてより良好に前記混合塗料の塗膜硬度を１Ｈ以上にさせることができる。
【００１６】
請求項４に記載の発明は、請求項１から請求項３のいずれか一項に記載の前記混合塗料において、前記混合樹脂は、前記紫外線硬化樹脂を４０重量％から９９重量％と、ＰＴＦＥを１重量％から６０重量％とを混合して構成されていることを特徴とする。
【００１７】
この請求項４に記載の発明によれば、前記混合樹脂の混合割合は、前記紫外線硬化樹脂を４０重量％から９９重量％と、ＰＴＦＥを１重量％から６０重量％とを混合して構成されていることによって、特に、前記ＰＴＦＥを混合させることによって起こる塗膜硬度の低下を抑えて塗膜硬度１Ｈ以上にさせることが最も良好にできる。
【００１８】
請求項５に記載の発明は、請求項１から４項のいずれか一項に記載の前記混合塗料において、前記ハイドロフルオロカーボンを含む有機溶剤は、前記ハイドロフルオロカーボンを１重量％から８０重量％と、有機溶媒を２０重量％から９９重量％とを混合して構成されていることを特徴とする。
【００１９】
この請求項５に記載の発明によれば、前記ハイドロフルオロカーボンを含む有機溶剤は、前記ハイドロフルオロカーボンを１重量％から８０重量％と、有機溶媒を２０重量％から９９重量％とを混合して構成されていることによって、前記紫外線硬化樹脂と前記ＰＴＦＥとの表面エネルギー差を小さくし、前記紫外線硬化樹脂と前記ＰＴＦＥとの隙間の発生を最も良好に低減させることができる。
【００２０】
請求項６に記載の発明は、請求項５に記載の前記混合塗料において、前記有機溶媒は、アルコール系有機溶媒、芳香族系有機溶媒、脂肪族系有機溶媒のいずれか１種又は複数とからなることを特徴とする。
【００２１】
この請求項６に記載の発明によれば、前記有機溶媒がアルコール系有機溶媒、芳香族系有機溶媒、脂肪族系有機溶媒のいずれか１種又は複数とからなる有機溶媒であることによって、ハイドロフルオロカーボンに溶けて表面エネルギーの低下した前記紫外線硬化樹脂と前記ＰＴＦＥとの表面エネルギーの差を最も良好に縮めて前記混合樹脂を馴染み易くすることができる。
【００２２】
請求項７に記載の発明は、前記混合塗料の製造方法において、前記紫外線硬化樹脂と前記ＰＴＦＥとの混合樹脂に、ハイドロフルオロカーボンを含む有機溶剤を加えて塗膜硬度１Ｈ以上となるように調製することを特徴とする。
【００２３】
この請求項７に記載の発明によれば、前記混合塗料の製造方法において、前記紫外線硬化樹脂と前記ＰＴＦＥとの混合樹脂に、ハイドロフルオロカーボンを含む有機溶剤を加えて塗膜硬度１Ｈ以上となるように調製することによって、エロージョンに対応できる良好な高撥水効果及び高塗膜硬度のある前記混合塗料を得ることができる。
【発明の効果】
【００２４】
請求項１に記載の発明によれば、前記紫外線硬化樹脂を混合させることにより前記混塗料の塗膜硬度を１Ｈ以上にさせることができるので、エロージョンに耐えることができるという効果を奏する。また、ハイドロフルオロカーボンを含む有機溶剤を用いることによって前記両樹脂の隙間の発生を抑えて密着性を向上させることができるので、前記混合塗料を被塗装体の表面に均一的に塗膜させることができるという効果を奏する。従って、ＰＴＦＥのもつ高撥水効果と紫外線硬化樹脂のもつ高塗膜硬度とを併せ持つ前記混合塗料が得られるという効果を奏する。
【００２５】
さらに、前記混合塗料は、輸送機器、風力タービンブレード、アンテナ、電線、建築物などの防除氷効果を必要とする目的箇所に前記混合塗料を塗膜することによって、エロージョンによって塗膜が剥離されることなく、その空気力やその物体の振動などによって、防除氷装置を用いずとも容易に防除氷効果が得られるという効果を奏する。また、前記混合塗料は、前記混合塗料を塗膜した輸送機器などの防除氷装置との併用によって、防除氷装置の防除氷効果の及ばない部分でも防除氷効果を発揮させることができ、また防除氷装置の防除氷効果の及ぶ部分では、エネルギー消費を低減させて防除氷効果を発揮させることができるという効果を奏する。
【００２６】
特に、エロージョンが発生する航空機などにおいても、前記混合塗料による塗膜は、エロージョンに耐え得ることができ、また防除氷装置の設置部分の減少や使用する燃料消費の節制により、機体の重量の軽量化及び航行中の燃料の消費の低減化をすることができるという効果を奏する。
【００２７】
請求項２に記載の発明によれば、前記紫外線硬化樹脂が、プレポリマー、モノマー、光重合開始剤から構成され、波長領域２００ｎｍから４００ｎｍの紫外線照射によって硬化する樹脂であることにより、前記ＰＴＦＥを混合させることによる前記混合塗料の塗膜硬度の低下を抑えることができ、前記塗膜硬度１Ｈ以上の前記混合塗料を良好に得ることができるので、前記混合塗料は、輸送機器などへの目的箇所への塗膜やこれらの防除氷装置との併用によって、エロージョンに耐え得る防除氷効果を発揮することができるという効果を奏する。
【００２８】
請求項３に記載の発明によれば、前記紫外線硬化樹脂が塗膜硬度４Ｈ以上であることによって、前記ＰＴＦＥを混合させることによって起こる前記混合塗料の塗膜硬度の低下を低減させて、塗膜硬度１Ｈ以上の前記混合塗料をより良好に得ることができるので、前記混合塗料は、輸送機器などへの目的箇所への塗膜やこれらの防除氷装置との併用によって、エロージョンに耐え得る防除氷効果を発揮することができるという効果を奏する。
【００２９】
請求項４に記載の発明によれば、前記混合樹脂は、前記紫外線硬化樹脂を４０重量％から９９重量％とＰＴＦＥを１重量％から６０重量％とを混合して構成されていることによって、前記塗膜硬度１Ｈ以上の前記混合塗料を得、かつ、ハイドロフルオロカーボンを混入時の両樹脂の表面エネルギー差を小さくし、濡れ性がよくなり、前記両樹脂の隙間の発生を抑えて密着性を向上させた前記混合塗料を最も良好に得ることができるので、前記混合塗料は、輸送機器などへの目的箇所への塗膜やこれらの防除氷装置との併用によって、エロージョンに耐え得る防除氷効果を発揮することができ、特に航空機において防除氷効果を発揮することができるという効果を奏する。
【００３０】
請求項５に記載の発明によれば、前記ハイドロフルオロカーボンを含む有機溶剤は、前記ハイドロフルオロカーボンを１重量％から８０重量％と、有機溶媒を２０重量％から９９重量％とを混合して構成されていることによって、ハイドロフルオロカーボンに溶けて表面エネルギーの低下した紫外線硬化樹脂とＰＴＦＥとの表面エネルギーの差を縮めることにより、前記両樹脂の隙間の発生を低減して密着性を向上させた前記混合塗料をより良好に得ることができるので、前記混合塗料は、被塗装体の表面に均一的に塗膜することが容易にでき、輸送機器などへの目的箇所への塗膜やこれらの防除氷装置との併用によって、エロージョンに耐え得る防除氷効果を発揮することができるという効果を奏する。
【００３１】
請求項６に記載の発明によれば、前記有機溶媒がアルコール系有機溶媒、芳香族系有機溶媒、脂肪族系有機溶媒のいずれか１種又は複数の混合の有機溶媒であることによって、ハイドロフルオロカーボンに溶けて表面エネルギーの低下した紫外線硬化樹脂とＰＴＦＥとの表面エネルギーの差を縮めて馴染み易い前記混合塗料を最も良好に得ることができるので、前記混合塗料は、輸送機器などへの目的箇所への塗膜やこれらの防除氷装置との併用によって、エロージョンに耐え得る防除氷効果を発揮することができるという効果を奏する。
【００３２】
請求項７に記載の発明によれば、前記紫外線硬化樹脂と前記ＰＴＦＥとの混合塗料に、ハイドロフルオロカーボンを含む有機溶剤によって塗膜硬度１Ｈ以上となるように調製することによって、前記紫外線硬化樹脂と前記ＰＴＦＥとの混合が良好な高撥水効果及び高塗膜硬度効果のある塗料を得ることができるので、製造された前記混合塗料によって、輸送機器などへの目的箇所への塗膜やこれらの防除氷装置との併用によって、エロージョンに耐え得る防除氷効果を発揮することができるという効果を奏する。
【発明を実施するための最良の形態】
【００３３】
以下、本発明に係る実施形態について説明する。
【００３４】
本発明に係る混合塗料は、紫外線硬化樹脂とＰＴＦＥとを混合して構成されている混合樹脂と、前記ハイドロフルオロカーボンを含む有機溶剤と、を混合して構成されている混合物である。
【００３５】
紫外線硬化樹脂は、プレポリマー、モノマー、光重合開始剤から構成され、波長領域２００ｎｍから４００ｎｍの紫外線照射によって硬化する樹脂であり、高い塗膜硬度をもっているアクリル樹脂、アクリルシリコーン樹脂、アクリルウレタン樹脂、ポリエステル樹脂、エポキシ樹脂、ウレタン樹脂、フッ素樹脂などのいずれか１種又は複数混合の樹脂を主成分として構成される樹脂からなる。この紫外線硬化樹脂を用いることによって、混合塗料の塗膜硬度を１Ｈ以上とさせることができ、エロージョンによっても被塗装体の表面の塗膜が剥離されにくくなる。
【００３６】
さらに、４Ｈ以上の紫外線硬化樹脂が好ましい。撥水効果をより高めるためにＰＴＦＥの混合割合を増加させる際に、前記ＰＴＦＥの増加によって前記混合塗料の塗膜硬度が低下するのを、４Ｈ以上の紫外線硬化樹脂を用いることにより、紫外線硬化樹脂の混合割合を低くしても、混合塗料の塗膜硬度を１Ｈ以上とさせることができる。なお、前記紫外線硬化樹脂には、化学反応を促進する又は塗膜硬度を良好とするなどのために、増感剤、共役化触媒、架橋剤などを添加してもよい。
【００３７】
ＰＴＦＥは、例えば、特許第１９３７５３２号の製造方法により調製されたものである。このＰＴＦＥは、前記製造方法によって調製されるものに限定されるものではなく紫外線硬化樹脂と良好に混合できるものであればよい。特に、ＰＴＦＥは、高撥水効果を有し、紫外線硬化樹脂と混合させることが良好であるため、平均分子量５００から２，０００までのものが好ましい。
【００３８】
混合樹脂は、紫外線硬化樹脂とＰＴＦＥとを混合させることにより構成されている。特に、混合樹脂は、紫外線硬化樹脂を４０重量％から９９重量％と、ＰＴＦＥを１重量％から６０重量％とする範囲で混合させることにより構成されている。この混合樹脂を用いることにより、エロージョンによって剥離されにくくなる混合塗料の塗膜硬度を１Ｈ以上にさせることが可能となる。さらに、混合樹脂は、紫外線硬化樹脂を６０重量％と、ＰＴＦＥを４０重量％とを混合させることにより構成されていることが好ましい。この混合された樹脂を用いることにより、混合塗料の高撥水効果と対エロージョン性を向上させることが可能となる。
【００３９】
ハイドロフルオロカーボンは、ＨＦＣ−３２、ＨＦＣ−１２５、ＨＦＣ−１３４ａ、１４３ａ、１５２ａ、２４５ｆａが挙げられるが、ＨＣＦＣ−２２、１２３などのハイドロクロロフルオロカーボン（ＨＣＦＣ）、ＣＦＣ−１１などクロロフルオロカーボン（ＣＦＣ）などのフッ化炭素類であればよい。
【００４０】
有機溶媒は、アルコール系有機溶媒ではエチルアルコール、イソプロピルアルコールなど、芳香族系有機溶媒ではベンゼン、トルエン、キシレンなど、脂肪族系有機溶媒ではｎ−へキサン、ｎ−ヘプタン、酢酸ブチルなどが挙げられるが、混合樹脂とハイドロフルオロカーボンとを良好に混合できるとともに塗料に用いることのできる有機溶媒であればよい。
【００４１】
ハイドロフルオロカーボンを含む有機溶剤は、ハイドロフルオロカーボンと有機溶媒とを混合させることにより構成されている。ハイドロフルオロカーボンを含む有機溶剤を用いることにより、紫外線硬化樹脂とＰＴＦＥとの混合樹脂の間の表面エネルギー差を小さくさせ、濡れ性を良好にさせることができ、両混合樹脂に発生する隙間を低減させることが可能となる。従って、ハイドロフルオロカーボンを含む有機溶剤を用いた混合塗料は被塗装体の表面に紫外線硬化樹脂とＰＴＦＥを均一的に塗膜させて、高撥水効果と対エロージョン性を得ることが可能となる。
【００４２】
この場合、混合樹脂の紫外線硬化樹脂の混合する割合をＰＴＦＥに対して高めた場合には、紫外線硬化樹脂をより良好に溶解させるために、ハイドロフルオロカーボンを含む有機溶剤のハイドロフルオロカーボンの混合する割合を有機溶媒に対して高めることが好ましい。
【００４３】
さらに、ハイドロフルオロカーボンを含む有機溶剤は、ハイドロフルオロカーボンを１重量％から８０重量％と、有機溶媒を２０重量％から９９重量％とする範囲の混合させることにより構成されていることが好ましい。このハイドロフルオロカーボンを含む有機溶剤を用いることにより、ハイドロフルオロカーボンで紫外線硬化樹脂を溶解させながら、ハイドロフルオロカーボンと有機溶剤とで紫外線硬化樹脂とＰＴＦＥとをより良好に混合させることが可能となる。この際、少なくとも有機溶媒を２０重量％含むことによって、紫外線硬化樹脂とＰＴＦＥとをより良好に馴染んだ状態で混合させることができ、このように混合させた混合塗料は、被塗装体の表面に均一的に塗膜することが可能となる。
【００４４】
さらに、紫外線硬化樹脂とＰＴＦＥとの混合樹脂２０重量％に対してハイドロフルオロカーボンを含む有機溶剤８０重量％とするのが、好ましい。この重量％割合により、混合樹脂を良好にハイドロフルオロカーボンを含む有機溶剤に混合させることができるとともに、混合塗料をより良好に被塗装体表面に均一的に塗膜させることが可能となる。
【００４５】
以下に、前記混合塗料の製造方法を説明する。ただし、これに限定されるものではない。
【００４６】
紫外線硬化樹脂と、有機溶媒を乾燥させたＰＴＦＥとを混合させることにより構成される。その後、混合された両樹脂にハイドロフルオロカーボンを含む有機溶剤を添加させる。添加後、これらを、ディスペーザーにより５分間攪拌させ、さらにモーターミルにより１５分間攪拌させる。これにより、調製された混合塗料を得られる。
【００４７】
得られた混合塗料は、輸送機器、風力タービンブレード、アンテナ、電線、建築物などに混合塗料を塗膜させることができるが、アルミ、鉄、銅、などの単体又はこれらの合金の金属、タイルなどの陶器類、ＰＥＴなどのプラスチック類、その他として紙、布、不織布、塗膜面などに塗膜させてもよい。
【００４８】
本発明の混合塗料は、従来のポリシリコーン樹脂とＰＴＦＥとを混合した塗料より塗料の塗膜硬度が高いため、対エロージョン性に優れており、さらに高撥水効果を有しているため、輸送機器などに塗膜することによって、防除氷効果を発揮することができる。特に、エロージョンの発生しやすい航空機などに塗膜させることによって、エロージョンによっても塗膜が剥離されないとともに、防除氷装置の能力の及ばない部分などにおいても防除氷効果を発揮し、航行中の燃料消費の低減化させることができる。
【実施例】
【００４９】
以下に、本発明の実施例を説明する。本発明は、これに限定されるものではない。
【００５０】
まず、着氷試験装置３及び着氷試験に用いた供試体の模型翼について説明する。
図２に示すように、供試体の模型翼は、前縁１１と後縁１２とからなり、この厚さ寸法は９０ｍｍである。供試体の模型翼の幅寸法は５６３ｍｍ、長さ寸法は４５７ｍｍであり、供試体の模型翼の幅と前縁１１とが交差する角度は６０°である。
【００５１】
本発明の着氷試験に用いられる着氷試験装置３は、長さ寸法が２ｍ、幅寸法が０．２ｍ、高さ寸法が０．２７ｍの大きさに形成されており、この着氷試験装置３の外部には、低温室１が着氷試験装置３を被覆するように設けられている。この低温室１は、長さ寸法が５ｍ、幅寸法が３ｍ、高さ寸法が２ｍの大きさに形成されており、この低温室１の内部は、実験条件に応じて低温室内の温度を調節することができるようになっている。着氷試験装置３の内部一端には、供試体の模型翼を固定するための供試体設置場所２が配置されており、着氷試験装置３の他端部には、着氷試験装置３の内部に風１３を送る送風機６およびこの送風機６からの風１３を整流する整流器５が配設されている。そして、この送風機６の出力を変化させることにより、実験条件に応じて着氷試験装置３の内部の風速を調節することができるようになっている。
また、着氷試験装置３の上面であって供試体設置場所２から１．５ｍ離れた位置には、スプレーノズル７が配設されており、このスプレーノズル７には、水貯蔵用ポンプ付きタンク８およびエアコンプレッサ９がそれぞれ接続されている。そして、エアコンプレッサ９を動作させることにより、水貯蔵用ポンプ付きタンク８からスプレーノズル７に水を送り、スプレーノズル７から実験条件に応じて所定量の水粒子を噴霧することができるようになっている。
【００５２】
〔実施例１〕
塗膜硬度が５Ｈであるアクリル樹脂（UV-75、オリジン電気（株））１０ｇと乾燥ＰＴＦＥ１１ｇとを混合させた。混合させた両樹脂に、ハイドロフルオロカーボン（三井デュポンフロロケミカル）２４ｇとイソプロピルアルコール５５ｇとを混合させた有機溶剤を添加させた。添加後、室温で、これらをディスペーザーにより５分間攪拌させ、さらにモーターミル（アイガージャパン）により１５分間攪拌させることにより、調製された混合塗料を得た。
【００５３】
調製された前記混合塗料は、エアースプレーガン（アネストイワタ製）を用いて、予めブラスト処理後、脱脂されたアルミ製の供試体の模型翼表面に、塗膜させ、乾燥させた。この際、前記エアースプレーガンの塗膜条件として、前記エアースプレーガンのノズル口径は１．５ｍｍ、エアー圧は３ｋｇ、重ね塗り回数は３回（膜厚３０ミクロン）であった。
【００５４】
乾燥後、塗膜された供試体の模型翼を、供試体設置場所２に固定させ、スプレーノズル７から水分含有量０．５ｇ／ｍ3、噴霧平均粒子２０μｍの水粒子を噴霧時間９６０秒で噴霧し、室温−５℃、風速１８ｍ／秒の測定条件で着氷試験を行った。
【００５５】
着氷試験後、供試体の着氷量（ｇ）を測定し、これを５回繰り返し、これらの平均値を着氷量とした。また、着氷率は、比較例３の着氷量を１００％として求めた。
供試体の着氷量（ｇ）＝着氷試験後の供試体の重量（ｇ）−着氷試験前の供試体の重量（ｇ）
【００５６】
〔実施例２〕
塗膜硬度が９Ｈ以上であるアクリルウレタン樹脂（C-4546X-1、神東塗料（株））１５ｇと乾燥ＰＴＦＥ１１ｇとを混合させ、ハイドロフルオロカーボンを含む有機溶剤を混合させた両樹脂に添加させる。混合させた両樹脂に、ハイドロフルオロカーボン（三井デュポンフロロケミカル）５２ｇとイソプロピルアルコール２５ｇとを混合させた有機溶剤を添加させた。添加後、上述の実施例１と同様に攪拌、塗膜、着氷試験を行った。
【００５７】
〔比較例１〕
比較例１は、供試体に塗膜を行わずに、上述の実施例１と同様に着氷試験を行った。
【００５８】
〔比較例２〕
比較例２は、市販のポリウレタン塗料を用い、上述の実施例１と同様に塗膜、着氷試験を行った。
【００５９】
〔比較例３〕
比較例３は、特開２０００−４４８６３に記載されているＰＴＦＥ及びポリシリコーン樹脂を混合した市販製の塗料を上述の実施例１と同様に塗膜、着氷試験を行った。
【００６０】
以下に、実施例１及び実施例２、比較例１から比較例３の着氷量及び着氷率を表に示した。
【表１】
2005298731.tif 000002
【００６１】
上述の着氷試験の結果、比較例２及び比較例３は、比較例１とほぼ同じ着氷量であることより、防除氷効果は全く認められないことがわかった。比較例３の着氷量が比較例２の着氷量と同じであったことは電子顕微鏡観察により、比較例３のＰＴＦＥ樹脂とポリシリコーン樹脂とを混合した塗料の塗膜がエロージョンによって剥離されていることに原因があることがわかった。
【００６２】
実施例１と比較例３との比較において、実施例１の着氷量は、比較例３の着氷量より６６％減少しており、防除氷効果が認められることがわかった。実施例２と比較例３との比較において、実施例２の着氷量は、比較例３の着氷量より７３％減少しており、防除氷効果が認められることがわかった。
【００６３】
従って、上述の防除氷効果が実施例１及び実施例２で認められたことは、実施例１及び実施例２の混合塗料の塗膜は、比較例３とは異なりエロージョン発生条件下でエロージョンによっても塗膜が剥離されずにＰＴＦＥの高撥水効果を維持できることがわかった。
【００６４】
また、さらに実施例１と実施例２との比較により、紫外線硬化樹脂の塗膜硬度を５Ｈから９Ｈ以上に上げることによって、着氷率は３４％から２７％に減少していることがわかった。
このことは、ハイドロフルオロカーボンを前記混合塗料の混合物の一つとしたことによって、本来であれば混合しにくいＰＴＦＥと塗膜硬度の高い紫外線硬化樹脂とであっても、より良好に馴染ませることができ、被塗装体の表面に均一的に塗膜させることができためであると考えられた。さらに、より高い塗膜硬度の紫外線硬化樹脂を混合させることによって、混合塗料の塗膜硬度を１Ｈ以上にさせることができ、これによってエロージョンによっても被塗装体の表面の塗膜を剥離されることなく、より防除氷効果を高めることができることがわかった。
【００６５】
以上の結果より、本発明によって、紫外線効果樹脂とＰＴＦＥとの混合樹脂とハイドロフルオロカーボンを含む有機溶剤とを混合して構成されている混合塗料は、エロージョンに耐えることができ、かつ、均一的に被塗装体の表面に塗膜することができるために、塗膜表面の水を効率よく撥水させて着氷を低減することができる防除氷効果の高い混合塗料であることがわかった。さらに、混合塗料は、航空機などの強いエロージョンが発生するものにも適用させることができることがわかった。
【００６６】
なお、混合塗料の製造方法によって、高エロージョン性及び高塗膜硬度を有する混合塗料を製造することができることもわかった。
【図面の簡単な説明】
【００６７】
【図１】実施例で用いられる着氷試験装置の概略図である。
【図２】実施例で用いられる着氷試験で用いられるアルミ製の供試体の模型翼の概略図である。
【図１】
2005298731.tif 000003
【図２】
2005298731.tif 000004